【事件の表示】
　特願２００９−　８４３３６「有機ＥＬディスプレイ」拒絶査定不服審判事件〔平成２２年１０月２１日出願公開，特開２０１０−２３７３７４〕について，次のとおり審決する。
【結　論】
　本件審判の請求は，成り立たない。
【理　由】
第１　事案の概要
　１　手続の経緯
　本件出願は平成２１年３月３１日にされた出願であって，その後の手続の概要は，以下のとおりである。
平成２５年　３月　４日：拒絶理由通知（同年同月１２日発送）
平成２５年　４月２６日：意見書
平成２５年　４月２６日：手続補正
平成２５年　８月１３日：拒絶理由通知（同年同月２０日発送）
平成２５年１０月１８日：意見書
平成２５年１０月１８日：手続補正（以下「手続補正２」という。）
平成２６年　２月　３日：補正の却下の決定（手続補正２の却下）
平成２６年　２月　３日：拒絶査定（同年同月１２日送達）
平成２６年　５月　９日：手続補正
平成２６年　５月　９日：審判請求
平成２７年　７月１４日：拒絶理由通知（同年同月２１日発送）
平成２７年　９月１８日：意見書
平成２７年　９月１８日：手続補正書（以下「本件補正」という。）
　２　本願発明
　本件出願の特許請求の範囲の請求項１に係る発明は，本件補正によって補正された特許請求の範囲の請求項１に記載されたとおりの，以下のものである（以下「本願発明」という。）。
「　透明基材と，該透明基材上に所定のパターンで設けられた少なくとも赤色着色層，緑色着色層及び青色着色層とを有し，前記各着色層のうち少なくとも青色着色層を覆う酸素バリア膜が設けられているとともに，該酸素バリア膜が，透明樹脂を塗布形成してなる酸素バリア膜，粘着剤を有する酸素バリアフィルムを貼り合わせてなる酸素バリア膜，透明無機材料からなる酸素バリア膜又は無機材料を配合した樹脂フィルムを用いた酸素バリア膜であり，
　前記青色着色層が染料色素を含有し，前記赤色着色層及び前記緑色着色層が顔料色素を含有するカラーフィルタと，
　少なくとも赤色発光層，緑色発光層及び青色発光層を有する有機ＥＬ発光体と，を貼り合わせてなり，
　前記有機ＥＬ発光体が３色塗り分け方式で作製されたものであることを特徴とする有機ＥＬディスプレイ。」
　３　当合議体による拒絶の理由
　本件審判を行う審判官の合議体（以下「当合議体」という。）による拒絶の理由１及び２のうち，請求項１についての理由は，概ね，以下のとおりである。
　(1) 理由１
　この出願の請求項１に係る発明は，その出願前日本国内において，頒布された以下の引用例１〜５に記載された発明に基づいて，その出願前にその発明の属する技術の分野における通常の知識を有する者が容易に発明をすることができたものであるから，特許法２９条２項の規定により特許を受けることができない。
引用例１：特開２００８−３０４７６６号公報
引用例２：特開平５−３４６５０６号公報
引用例３：特開２００３−３１１８６５号公報
引用例４：特開昭６２−１４４１０３号公報
引用例５：特開２００７−６３１１８号公報
　なお，引用例１は，引用発明を開示するための文献であり，引用例２〜５は，周知技術又は公知技術を開示するための文献である。
　(2) 理由２
　請求項１は，「有機ＥＬディスプレイ」という物の発明であるが，「該酸素バリア膜が，透明樹脂を塗布形成してなる酸素バリア膜，粘着剤を有する酸素バリアフィルムを貼り合わせてなる酸素バリア膜，透明無機材料を成膜してなる酸素バリア膜又は無機材料を配合した樹脂フィルムを用いた酸素バリア膜であり」との記載は，製造に関して技術的な特徴や条件が付された記載がある場合に該当するため，当該請求項にはその物の製造方法が記載されているといえる。
　ここで，物の発明に係る特許請求の範囲にその物を製造方法が記載されている場合において，当該特許請求の範囲の記載が特許法３６条６項２号にいう「発明が明確であること」という要件に適合するといえるのは，出願時において当該物をその構造又は特性により直接特定することが不可能であるか，又はおよそ実際的でないという事情（以下「不可能・非実際的事情」という）が存在するときに限られると解するのが相当である（最高裁第二小法廷平成２７年６月５日　平成２４年（受）第１２０４号，平成２４年（受）第２６５８号）。
　しかしながら，本願明細書等には不可能・非実際的事情について何ら記載がなく，当業者にとって不可能・非実際的事情が明らかであるとも言えない。
したがって，請求項１に係る発明は明確であるということができないから，特許請求の範囲の請求項１の記載は，特許法３６条６項２号に規定する要件を満たしていない。
第２　当合議体の判断
　１　引用例１の記載及び引用発明
　(1) 引用例１の記載
　本件出願前に頒布された刊行物である，上記引用例１（【公開番号】特開２００８−３０４７６６号，【公開日】平成２０年１２月１８日，【発明の名称】カラーフィルター用着色樹脂組成物，カラーフィルター，有機ＥＬディスプレイおよび液晶表示装置，【出願番号】特願２００７−１５２７１４号，【出願日】平成１９年６月８日，【出願人】三菱化学株式会社）には，以下の事項が記載されている。
　ア　「【請求項１】
　（ａ）バインダー樹脂，および（ｂ）溶剤を含有し，かつ下記一般式（Ｉ）で表されるトリアリールメタン系色素を溶解してなる，カラーフィルター用着色樹脂組成物。
【化１】
（式（Ｉ）中，Ｒ1，Ｒ2，Ｒ3およびＲ4はそれぞれ独立にアルキル基を示し，Ｒ5はアルキル基または置換基を有しても良いアリール基を示し，Ｘ-はＣｌ-またはＡｒＳＯ3-を示す。Ａｒは芳香族環を表し，該芳香族環は，置換基を有していても良いアミノ基で置換されていてもよい。）
【請求項２】
　さらに（ｄ）顔料を含有する，請求項１記載のカラーフィルター用着色樹脂組成物。
【請求項３】
　さらに（ｃ）モノマーを含有する，請求項１または２記載のカラーフィルター用着色樹脂組成物。
【請求項４】
　さらに（ｅ）光重合開始系および／または熱重合開始系を含有する，請求項１ないし３のいずれか一項に記載のカラーフィルター用着色樹脂組成物。
【請求項５】
　前記一般式（Ｉ）で表される化合物を，全固形分中１〜５０重量％溶解させてなる，請求項１ないし４のいずれか一項に記載のカラーフィルター用着色樹脂組成物。
【請求項６】
　請求項１ないし５のいずれか一項に記載のカラーフィルター用着色樹脂組成物を用いて形成された画素を有するカラーフィルター。
【請求項７】
　請求項６記載のカラーフィルターを用いて形成された，有機ＥＬディスプレイ。」
　イ　「【技術分野】
【０００１】
　本発明は，分光特性に優れたカラーフィルターの青色画素を提供しうる着色樹脂組成物，これを用いて形成された画素を有するカラーフィルター，並びに該カラーフィルターを用いて形成された有機ＥＬディスプレイおよび液晶表示装置に関する。」
　ウ　「【背景技術】
【０００２】
　近年，フラットディスプレイとして，カラーの液晶表示装置や有機ＥＬディスプレイが注目されており，これらのディスプレイにはカラーフィルタが用いられている。
　例えば，カラー液晶表示装置には，一例として，ブラックマトリックス，複数の色（通常，赤（Ｒ），緑（Ｇ），青（Ｂ）の３原色）からなる着色層，透明電極および配向層を備えたカラーフィルタ基板と，薄膜トランジスタ（ＴＦＴ素子），画素電極および配向層を備えた対向電極基板と，これら両基板を所定の間隙をもたせて対向させ，シール部材で密封して，上記間隙に液晶材料を注入して形成された液晶層とから概略構成された透過型の液晶表示装置がある。また，上記のカラーフィルタの基板と着色層との間に反射層を設けた反射型の液晶表示装置もある。
【０００３】
　有機ＥＬディスプレイは，原理的には，陽極と陰極との間に有機ＥＬ発光層をはさんだ構造の有機ＥＬ素子を有するものであるが，実際に，有機ＥＬ素子を用いてカラー表示の可能な有機ＥＬディスプレイとするには，（１）三原色の各色をそれぞれ発光する有機ＥＬ素子どうしを配列する方式，（２）白色光に発光する有機ＥＬ素子を三原色のカラーフィルター層と組み合わせる方式，並びに（３）青色発光する有機ＥＬ素子と，青→緑，及び青→赤にそれぞれ色変換する色変換層（ＣＣＭ層）とを組み合わせるＣＣＭ方式等がある。
【０００４】
　（１）の方式は言うまでもなく，各色の有機ＥＬ素子を使用するため高い色再現性を発現し得るのが特徴である。特許文献３乃至４に記載されているように，各色の有機ＥＬ素子に対応してカラーフィルターを載置することにより，色再現性の向上や，反射光を吸収することによるコントラスト向上が期待できるため，有望な方式の一つとされている。
　又，（２）の白色有機ＥＬ＋カラーフィルター方式および（３）のＣＣＭ方式では，同じ色に発光する有機ＥＬ素子を一種類使用すればよいので，上記（１）の方式の有機ＥＬディスプレイにおけるように，各色の有機ＥＬ素子の特性を揃える必要が無く，製造コスト面でも工程数および材料の削減等が可能となり，注目を集めているフルカラー化方式である。
【０００５】
　カラーフィルターおよび色変換フィルターと有機発光体を構成要素とする色変換方式を用いた有機ＥＬ素子において，カラーディスプレイの製造工程で要求される耐熱性や，ディスプレイとして使用される際の耐候性，ならびに高精細度の画像が要求されるものについては，顔料分散法で作成されたカラーフィルターを用いるのが主流となっており，感光性樹脂溶液中に赤色，青色または緑色の顔料を粒径１μｍ以下に微分散したものをガラス基板上に塗布した後，フォトリソグラフィーにより所望のパターンで画素を形成している（特公平4-37987号公報，特公平4-39041号公報等）。
【０００６】
　カラーフィルターに関しては，色純度，彩度，光透過量の向上が求められており，従来は，光透過量の向上を目的として，画像形成用材料中の感光性樹脂に対する着色顔料の含有量を減らすか，もしくは画像形成用材料により形成される画素の形成膜厚を薄くするというような方法が採られてきた。しかしながら，これらの方法ではカラーフィルター自身の彩度が低下し，ディスプレイ全体が白っぽくなって表示に必要な色の鮮やかさが犠牲となってしまい，逆に彩度を優先して着色顔料含有量をあげるとディスプレイ全体が暗くなり，明るさを確保するためにバックライトの光量を大きくしなければならず，ディスプレイの消費電力増大を招いてしまうという問題がある。
【０００７】
　これに対して，光透過量の向上を目的として，顔料粒子の粒径をその呈色波長の１／２以下にまで微分散する方法が知られているが（橋爪清，色材協会誌，1967年12月，p608），青色顔料は他の赤色，緑色顔料に比較して呈色波長が短いため，この場合にはさらなる微分散を必要として，コストアップならびに分散後の安定化が問題となる。」
　エ　「【発明が解決しようとする課題】
【００１２】
　本発明は，分光特性に優れたカラーフィルターの青色画素を提供することができ，かつ前述したカラーディスプレイ製造工程で要求される耐熱性をも満たす，着色樹脂組成物を提供することを目的とする。また，このような着色樹脂組成物を用いることにより，青色画素の色純度および透過率に優れたカラーフィルター，および青色純度の良い有機ＥＬディスプレイ並びに液晶表示装置を提供することを目的とする。」
　オ　「【課題を解決するための手段】
【００１３】
　本発明者らは，カラーフィルターの青色画素形成用の材料として，特定構造のトリアリルアミン系染料を使用することにより，上記課題を解決できることを見出し，本発明に至った。」
　カ　「【発明の効果】
【００１６】
　本発明によれば，
カラーディスプレイ製造工程で要求される耐熱性も満たし，青色画素の色純度および透過率に優れたカラーフィルターを得ることができ，またこのようなカラーフィルターを使用することにより，有機ＥＬディスプレイの発光
を効率良く取り出すことができ，高色再現性及び高輝度を両立した有機ＥＬディスプレイ
　キ　「【０１３６】
　［（ｃ）顔料］
　本発明の着色樹脂組成物は，耐熱性を向上させるため等に，本発明の効果を損なわない範囲で（ｃ）顔料を含有していてもよい。」
　ク　「【０１７４】
　［着色樹脂組成物の応用］
　本発明の着色樹脂組成物は，通常，すべての構成成分が溶剤中に溶解或いは分散された状態である。これが基板上へ供給され，カラーフィルターや液晶表示装置，有機ＥＬディスプレイなどの構成部材が形成される。
　以下，本発明の着色樹脂組成物の応用例として，カラーフィルターの画素としての応用，及びそれらを用いた液晶表示装置（パネル）および有機ＥＬディスプレイについて，説明する。
【０１７５】
　［カラーフィルターの画素］
　
カラーフィルターの画素は，
様々な方法で形成することができ
　カラーフィルターの透明基板としては，透明で適度の強度があれば，その材質は特に限定されるものではない。材質としては，例えば，ポリエチレンテレフタレート等のポリエステル系樹脂；ポリプロピレン，ポリエチレン等のポリオレフィン系樹脂；ポリカーボネート系樹脂；ポリメチルメタクリレート等のアクリル系樹脂；ポリスルホン系樹脂等の熱可塑性樹脂製シート；エポキシ樹脂，不飽和ポリエステル樹脂等の熱硬化性樹脂シート；又は各種ガラス等が挙げられる。この中でも，耐熱性の観点からガラス，耐熱性樹脂が好ましい。」
　ケ　「【０１７６】
　上述の透明基板上にブラックマトリックスを設け，更に通常は赤色，緑色，青色の画素画像を形成することにより，カラーフィルターを作製することができる。」
　コ　「【０１７９】
　黒色の光重合性組成物に関しては透明基板上に，赤色，緑色，青色の着色樹脂組成物に関しては，透明基板上に形成された樹脂ブラックマトリックス形成面上，又は，クロム化合物その他の遮光金属材料を用いて形成された金属ブラックマトリックス形成面上に，塗布，加熱乾燥，画像露光，現像及び熱硬化の各処理を経て，各色の画素画像が形成される。
【０１８０】
　
ブラックマトリックスを設けた透明基板上に，赤色，緑色，青色のうち一色の色材を含有する着色樹脂組成物を塗布し，乾燥した後，塗布膜の上にフォトマスクを重ね，このフォトマスクを介して画像露光，現像，必要に応じて熱硬化又は光硬化により画素画像を形成させ，着色層を作成
この操作を，赤色，緑色，青色の三色の着色樹脂組成物について各々行うことによって，カラーフィルター画像を形成することができ
青色画素の形成に，
着色樹脂組成物を使用する
　サ　「【０１８４】
　基板に着色樹脂組成物を塗布した後の塗布膜の乾燥は，ホットプレート，ＩＲオーブン，コンベクションオーブンを使用した乾燥法によるのが好ましい。通常は，予備乾燥の後，再度加熱させて乾燥させる。予備乾燥の条件は，前記溶剤成分の種類，使用する乾燥機の性能等に応じて適宜選択することができる。乾燥温度及び乾燥時間は，溶剤成分の種類，使用する乾燥機の性能等に応じて選択されるが，具体的には，乾燥温度は通常４０℃以上，好ましくは５０℃以上，又，通常８０℃以下，好ましくは７０℃以下の範囲であり，乾燥時間は通常１５秒以上，好ましくは３０秒以上，又，通常５分間以下，好ましくは３分間以下の範囲である。又，再加熱乾燥の温度条件は，予備乾燥温度より高い温度が好ましく，具体的には，通常５０℃以上，好ましくは７０℃以上，又，通常２００℃以下，好ましくは１６０℃以下，特に好ましくは１３０℃以下の範囲である。又，乾燥時間は，加熱温度にもよるが，通常１０秒以上，好ましくは１５秒以上，又，通常１０分以下，好ましくは５分以下の範囲とするのが好ましい。乾燥温度は，高いほど透明基板に対する接着性が向上するが，高過ぎるとバインダー樹脂が分解し，熱重合を誘発して現像不良を生ずる場合がある。尚，この塗布膜の乾燥工程としては，温度を高めず減圧チャンバー内で乾燥を行なう減圧乾燥法を用いてもよい。
【０１８５】
　画像露光は，着色樹脂組成物の塗布膜上に，ネガのマトリックスパターンを重ね，このマスクパターンを介し，紫外線又は可視光線の光源を照射して行う。この際，必要に応じ，酸素による光重合性層の感度の低下を防ぐため，光重合性層上にポリビニルアルコール層等の酸素遮断層を形成した後に露光を行ってもよい。上記の画像露光に使用される光源は，特に限定されるものではない。光源としては，例えば，キセノンランプ，ハロゲンランプ，タングステンランプ，高圧水銀灯，超高圧水銀灯，メタルハライドランプ，中圧水銀灯，低圧水銀灯，カーボンアーク，蛍光ランプ等のランプ光源；アルゴンイオンレーザー，ＹＡＧレーザー，エキシマレーザー，窒素レーザー，ヘリウムカドミニウムレーザー，半導体レーザー等のレーザー光源等が挙げられる。特定の波長の光を照射して使用する場合には，光学フィルターを利用することもできる。
【０１８６】
　カラーフィルターは，着色樹脂組成物の塗布膜に対し，上記の光源によって画像露光を行なった後，有機溶剤，又は，界面活性剤とアルカリ性化合物とを含む水溶液を用いて現像を行うことによって，基板上に画像を形成して作製することができる。この水溶液には，更に有機溶剤，緩衝剤，錯化剤，染料又は顔料を含ませることができる。」
　シ　「【０１８９】
　現像方法は，浸漬現像法，スプレー現像法，ブラシ現像法，超音波現像法等の何れかの方法によることができる。
　現像の後のカラーフィルターには，熱硬化処理を施す。この際の熱硬化処理条件は，温度は通常１００℃以上，好ましくは１５０℃以上，又，通常２８０℃以下，好ましくは２５０℃以下の範囲で選ばれ，時間は５分間以上，６０分間以下の範囲で選ばれる。これら一連の工程を経て，一色のパターニング画像形成は終了する。この工程を順次繰り返し，ブラック，赤色，緑色，青色をパターニングし，カラーフィルターを形成する。尚，４色のパターニングの順番は，上記した順番に限定されるものではない。」
　ス　「【０１９７】
　［有機ＥＬディスプレイ］
　本発明のカラーフィルターを用いて有機ＥＬディスプレイを作成する場合，例えば図１に示すように，
カラーフィルター上に有機保護層３０および無機酸化膜４０を介して有機発光体５００を積層することによって多色の有機ＥＬ素子を作製することができ
有機発光体５００の積層方法としては，カラーフィルター上面へ透明陽極５０，正孔注入層５１，正孔輸送層５２，発光層５３，電子注入層５４，および陰極５５を逐次形成していく方法や，別基板上へ形成した有機発光体５００を無機酸化膜４０上に貼り合わせる方法などが挙げられ
　セ　「【０１９８】
　次に，合成例，実施例及び比較例を挙げて本発明をより具体的に説明するが，本発明はその要旨を超えない限り以下の実施例に限定されるものではない。
　＜実施例１〜３及び比較例１〜５＞
　［１］染料の合成
　［１−１］合成例１：
【０１９９】
【化１９】
【０２００】
　東京化成工業社製Ｂａｓｉｃ  Ｂｌｕｅ  ７（ＣＩ−４２５９５）５．１４重量部を水５００重量部に溶解し，攪拌しながら１−ナフタレンスルホン酸ナトリウム４．６０重量部を加え，室温で１時間攪拌した。氷冷し，沈殿を濾取し，水で洗浄した。ケーキを風乾したのち，減圧乾燥して，上記構造式で表される染料Ａ  ６．１１重量部（収率８９％）を得た。」
　ソ　「【０２１６】
　［４］分光特性及び耐熱性評価
　５ｃｍ角に切断したガラス基板上に，上記各着色樹脂組成物をスピンコート法により乾燥膜厚1.8μｍとなるように塗布し，減圧乾燥させた後，ホットプレート上にて８０℃３分間プリベークした。その後，６０mJ/cm2の露光量にて全面露光した後，日立製作所製分光光度計U-3310にて，分光透過率を測定し，ＸＹＺ表色系における色度（Ｃ光源）を算出した。結果を表―４および表―５に示す。
【０２１７】
　実施例の着色樹脂組成物は，類似構造を有する染料を含む着色樹脂組成物（比較例１〜４）や従来の顔料分散系着色樹脂組成物（比較例５）に比較して，卓越した分光特性を有することがわかる。特に同一色度座標における輝度（Ｙ）は，従来顔料系に比べて２０％以上の向上を示している。
　又，類似構造を有する染料（比較例２〜４）との比較においては，同一染料濃度，同一膜厚において実施例に記載の着色樹脂組成物が濃い青色を表現しているのに対し，比較例２〜４の着色樹脂組成物は淡い青緑色を表現しているに過ぎない（表５の色度データ参照）ことから，色再現性の点で圧倒的な優位性を示しているといえる。
　続いて，上記基板のうち分光特性の良好であった実施例１〜３及び比較例１について，クリーンオーブンにて１５０℃，１８０℃及び２００℃にて３０分焼成した後，上記同様，分光透過率を測定し，色差（ΔE*ab）を測定した。結果を表―６に示す。実施例の着色樹脂組成物は，比較例の組成物に比べて，高い耐熱性を有し，中でも，実施例１，２が特に優れていることがわかる。
【０２１８】
【表４】
【０２１９】
【表５】
【０２２０】
【表６】
」
　タ　「【０２２１】
　次に，上記塗布基板を，有機電界蛍光発光素子と組合せて色度測定を行った。
　［５］有機電界蛍光発光素子の作成
　図２に示す有機電界蛍光発光素子を以下の方法で作製した。
　ガラス基板１の上にインジウム・スズ酸化物（ＩＴＯ）透明導電膜を１５０ｎｍ堆積したもの（スパッター製膜品；シート抵抗１５Ω）を通常のフォトリソグラフィ技術と塩酸エッチングを用いて２ｍｍ幅のストライプにパターニングして陽極２を形成した。パターン形成したＩＴＯ基板を，アセトンによる超音波洗浄，純水による水洗，イソプロピルアルコールによる超音波洗浄の順で洗浄後，窒素ブローで乾燥し，最後に紫外線オゾン洗浄を行った。続いて，正孔輸送層３として，式IXに示す９，９−ビス［４−（Ｎ，Ｎ−ビスナフチルアミノ）フェニル］−９Ｈ−フルオレン（ＬＴ−Ｎ１２１，Ｌｕｍｉｎｅｓｃｅｎｔ Ｔｅｃｈｎｏｌｏｇｙ社製）をるつぼ温度２８５℃〜３１０℃として，蒸着速度０．１ｎｍ／秒で４０ｎｍの膜厚で積層した。蒸着時の真空度は１．７×１０-4Ｐａであった。
【０２２２】
【化２７】
【０２２３】
　次に，発光層４として，式Ｘに示す２，２’−ジペリレニル−９，９’−スピロビフルオレン（ＬＴ−Ｎ４２８，Ｌｕｍｉｎｅｓｃｅｎｔ Ｔｅｃｈｎｏｌｏｇｙ社製）と式ＸＩに示す２，７−ビス[９，９‘−スピロビフルオレニル]−９，９‘−スピロビフルオレン（ＬＴ−Ｎ６２８，Ｌｕｍｉｎｅｓｃｅｎｔ Ｔｅｃｈｎｏｌｏｇｙ社製）とを，以下の条件で共蒸着した。
【０２２４】
【化２８】
【０２２５】
【化２９】
【０２２６】
　 (発光層の蒸着条件)
ＬＴ−Ｎ４２８のるつぼ温度３２０℃〜３３０℃ＬＴ−Ｎ６２８のるつぼ温度４５０℃〜４５５℃
ＬＴ−Ｎ４２８の蒸着速度０．１ｎｍ／秒
ＬＴ−Ｎ６２８の蒸着速度０．０５ｎｍ／秒
　上記の条件により，３０ｎｍの膜厚で積層した。蒸着時の真空度は１．７〜１．９×１０-4Ｐａであった。続いて，発光層４の上に，電子輸送層５として式XIIに示す１，３−ビス［２−（２，２‘−ビピリジニル）−１，３，４−オキサジアゾイル］−ベンゼン（ＬＴ−Ｎ８２０，Ｌｕｍｉｎｅｓｃｅｎｔ Ｔｅｃｈｎｏｌｏｇｙ社製）を同様にして３０ｎｍの膜厚で蒸着した。このときのＬＴ−Ｎ８２０のるつぼ温度は２５５℃〜２６０℃，蒸着速度は０．０８ｎｍ／秒〜０．１ｎｍ／秒の範囲で制御し，蒸着時の真空度は１．２×１０-4Ｐａであった。
【０２２７】
【化３０】
【０２２８】
　なお上記の正孔輸送層３，発光層４及び電子輸送層５を真空蒸着する際の基板温度は室温に保持した。ここで，電子輸送層５まで形成した素子を，一旦，真空蒸着装置内より大気中に取り出した。次に，陰極蒸着用のマスクとして２ｍｍ幅のストライプ状シャドーマスクを，陽極２のＩＴＯストライプと直交するように素子に密着させた。続いて，この素子を別の真空蒸着装置内に設置し，有機層を形成した場合と同様に，真空蒸着装置内の真空度が２．３×１０-5Ｐａ以下になるまで排気した。次に，陰極９として，先ず，フッ化リチウム（ＬｉＦ）を，モリブデンボートを用いて，蒸着速度０．００８ｎｍ／秒〜０．０１ｎｍ／秒，真空度３．７×１０-6Ｐａで，０．５ｎｍの膜厚で電子輸送層５の上に製膜した。続いて，同様に，アルミニウムをモリブデンボートにより加熱し，蒸着速度０．１ｎｍ／秒〜０．２ｎｍ／秒，真空度２．７×１０-6Ｐａ〜２．５×１０-6Ｐａで膜厚８０ｎｍのアルミニウム層を形成して陰極６を完成させた。以上の２層型の陰極６を形成する際に，蒸着時の基板温度を室温に保持した。以上の様にして，２ｍｍ×２ｍｍのサイズの発光面積部分を有する有機電界蛍光発光素子を調製しした。  この素子に６Ｖの電圧を印加した際の発光の有無と発光色を評価した。この時のＥＬ発光スペクトルの極大波長は４３６ｎｍであり，ＣＩＥ色度座標(正面輝度１０〜１０００ｃｄ/ｍ2時のＣＩＥ色度座標)は（０．１６，０．１５）であった。
【０２２９】
　［６］分光特性評価
　上記有機電界蛍光発光素子と，実施例１〜３，比較例１〜５の塗布基板を組合せて色度を測定した。結果を表―７に示す。
【０２３０】
【表７】
【０２３１】
　前記Ｃ光源での比較と同様，有機電界蛍光発光素子を光源とした場合の比較においても，実施例に記載の着色樹脂組成物は高い分光特性を有することがわかる。」
　(2) 引用発明
　引用例１には，以下の発明が記載されている（以下「引用発明」という。）。なお，段落番号は，引用発明の認定に活用した引用例１の記載箇所を示すために併記したものである。
「　【０１９７】カラーフィルター上に有機保護層３０および無機酸化膜４０を介して有機発光体５００を積層することによって多色の有機ＥＬ素子を作製することができ，有機発光体５００の積層方法としては，カラーフィルター上面へ透明陽極５０，正孔注入層５１，正孔輸送層５２，発光層５３，電子注入層５４，および陰極５５を逐次形成していく方法や，別基板上へ形成した有機発光体５００を無機酸化膜４０上に貼り合わせる方法などが挙げられ，
　【０１７５】カラーフィルターの画素は，様々な方法で形成することができ，
　【０１８０】ブラックマトリックスを設けた透明基板上に，赤色，緑色，青色のうち一色の色材を含有する着色樹脂組成物を塗布し，乾燥した後，塗布膜の上にフォトマスクを重ね，このフォトマスクを介して画像露光，現像，必要に応じて熱硬化又は光硬化により画素画像を形成させ，着色層を作成し，この操作を，赤色，緑色，青色の三色の着色樹脂組成物について各々行うことによって，カラーフィルター画像を形成することができ，
　青色画素の形成に，着色樹脂組成物を使用し，
　着色樹脂組成物は，
【請求項１】（ａ）バインダー樹脂，および（ｂ）溶剤を含有し，かつ下記一般式（Ｉ）で表されるトリアリールメタン系色素を溶解してなり，
【化１】
（式（Ｉ）中，Ｒ1，Ｒ2，Ｒ3およびＲ4はそれぞれ独立にアルキル基を示し，Ｒ5はアルキル基または置換基を有しても良いアリール基を示し，Ｘ-はＣｌ-またはＡｒＳＯ3-を示す。Ａｒは芳香族環を表し，該芳香族環は，置換基を有していても良いアミノ基で置換されていてもよい。）
　【００１６】カラーディスプレイ製造工程で要求される耐熱性を満たし，青色画素の色純度および透過率に優れたカラーフィルターを得ることができ，またこのようなカラーフィルターを使用することにより，有機ＥＬディスプレイの発光を効率良く取り出すことができ，高色再現性及び高輝度を両立した
　有機ＥＬディスプレイ。」
　２　引用例２〜５記載事項
　(1) 引用例２
　ア　引用例２には，以下の事項が記載されている。
　(ア)「【００２０】○本発明の第五の発明の従来の技術
従来，カラーフィルターとしては，基板上にゼラチン，カゼイン，グリューあるいはポリビニルアルコールなどの親水性高分子物質からなる媒染層を設け，その媒染層を色素で染色して着色層を形成する染色カラーフィルターが知られている。
【００２１】このような染色法では，使用可能な染料が多くフィルターとして要求される分光特性への対応が比較的容易であるが，媒染層の染色工程に，染料を溶解させた染色浴中に媒染層を浸漬するというコントロールの難しい湿式工程を採用しており，また各色毎に防染用の中間層を設けるといった複雑な工程を有するため歩留りが悪いといった欠点を有している。また染色可能な色素の耐熱性が150 ℃程度以下と比較的低く，該フィルターに熱的処理を必要とする場合には，使用が困難である上，染色膜自体の耐熱性，耐光性等の信頼性が劣るといった欠点も有している。」
　(イ)「【００９６】なお，本発明のカラーフィルターは，それ自体充分な耐久性を有する良好な材料で構成されているが，特に，より
各種の環境条件から，カラーフィルターを保護するためには，カラーフィルター表面に，ポリアミド，ポリイミド，ポリウレタン，ポリカーボネート，シリコン系等の有機樹脂やＳｉ
3
 Ｎ
4
 ，ＳｉＯ
2
 ，ＳｉＯ，Ａｌ
2
 Ｏ
3
 ，Ｔａ
2
 Ｏ
3
 等の無機膜をスピンコート，ロールコートの塗布法で，あるいは蒸着法によって，保護層として設ける
　イ　引用例２には，以下の技術が記載されている（以下「引用例２記載技術」という。）。
「各種の環境条件から，カラーフィルターを保護するために，カラーフィルター表面に，ポリアミド，ポリイミド，ポリウレタン，ポリカーボネート，シリコン系等の有機樹脂やＳｉ3 Ｎ4 ，ＳｉＯ2 ，ＳｉＯ，Ａｌ2 Ｏ3 ，Ｔａ2 Ｏ3 等の無機膜をスピンコート，ロールコートの塗布法で，あるいは蒸着法によって，保護層として設ける技術。」
　(2) 引用例３
　ア　引用例３には，以下の事項が記載されている。
　(ア)「【０００１】
【発明の属する技術分野】本発明は，印刷インキからなる着色層を有し，かつガスバリア性を持つ積層フィルムに係わり，特にフィルム積層に際して，ガスバリア性の劣化や着色層を挟むフィルム基材間の気泡発生を防止した構成の積層フィルムに関する。この積層フィルムは，光学分野の用途に好適に用いられるものである。」
　(イ)「【００１５】本発明において用いられる透明蒸着フィルム層２３の
蒸着層３は，水蒸気や酸素等のガスバリア層として機能するものであり，
【００１６】上記無機質蒸着層の好ましい厚さは，通常１０〜５０００Å，より好ましくは５０〜２０００Åの範囲であり，厚さが１０Å未満では十分なガスバリア性が得られ難く，また５０００Åを超えて過度に厚くしてもそれ以上のガスバリア性向上効果は得られず，むしろ耐屈曲性や製造コストの点で不利となる。
【００１７】上記無機質蒸着層の形成には，真空蒸着法，スパッタリング法，イオンプレーティング法等の物理蒸着法，あるいは化学蒸着法等が適宜選択して用いられる。真空蒸着法を採用する際の好ましい蒸着材料としては，アルミニウム，珪素，チタン，マグネシウム，ジルコニウム，セリウム，亜鉛等の金属，あるいはＳｉＯｘ（ｘ＝１．０〜２．０），アルミナ，マグネシア，硫化亜鉛，チタニア，ジルコニア等の化合物やそれらの混合物が用いられ，加熱法としては，抵抗加熱，誘導加熱，電子線加熱などを用いることができる。また反応ガスとしては，酸素，窒素，水素，アルゴン，炭酸ガス，水蒸気等を導入したり，オゾン添加，イオンアシスト等の手段を併用した反応性蒸着を用いてもよい。更には，基板にバイアスを印加したり，基板の加熱，冷却等の成膜条件を変更してもよい。上記蒸着材料，反応ガス，基板バイアス，加熱・冷却等は，スパッタリング法やＣＶＤ法を採用する際にも同様の成膜条件変更が可能である。
【００１８】本発明では，上記のガスバリア層を形成する主たる無機化合物層として種々の酸化物や窒化物などが挙げられるが，生産性や性能の点からアルミニウム酸化物や珪素酸化物を主としたものが最も好ましいものである。
【００１９】この
アルミニウム酸化物または／および珪素酸化物からなるガスバリア層の形成には，電子線加熱や誘導加熱，抵抗加熱を蒸発手段とした真空蒸着法の他，スパッタリング法，ＣＶＤ法およびイオンプレ−ティング法などを用いる
　イ　引用例３には，以下の技術が記載されている（以下「引用例３記載技術」という。）。
「蒸着層３は，水蒸気や酸素等のガスバリア層として機能するものであり，アルミニウム酸化物または／および珪素酸化物からなるガスバリア層の形成には，電子線加熱や誘導加熱，抵抗加熱を蒸発手段とした真空蒸着法の他，スパッタリング法，ＣＶＤ法およびイオンプレ−ティング法などを用いる，蒸着層。」
　(3) 引用例４
　ア　引用例４には，以下の事項が記載されている。
　(ア)１頁左下欄１５行〜２頁左上欄１３行
「　産業上の利用分野
　本発明は透明基板上に着色層を形成して構成されるカラーフィルターに関するものであり，特に液晶カラーディスプレイ及び撮像管用のカラーフィルターの耐光性向上に関する。
　従来の技術
　ガラス等の透明基板上にゼラチン等の有機染色層を形成した後，染料によって染色し，その染色層上に保護膜を形成して構成されるカラーフィルターは液晶カラーディスプレイ用として実用化されている。しかし，このカラーフィルターに，長時間強い光を照射すると退色して，色が抜けてしまう。このように耐光性が悪いことがカラーフィルターを液晶カラーディスプレイとして用いる場合，大きな問題となっている。
　これに対してカラーフィルターの耐光性を高めるために，染色層の上に設けた保護膜の上に，ＩＴＯ（インジウムティンオキサイド），酸化インジウム等の酸化膜を形成している（特開昭６０−１１２００１号公報）。
　発明が解決しようとする問題点
　しかしながら，酸化膜を形成しただけでは，不十分で，キセノンランプで光を長時間照射すると，カラーフィルターの透過率が変化し退色が起こる。
　これば，ＩＴＯ等の酸化膜がち密な構造をしていないので，染料が光によって分解される時に必要となる物質，例えば，酸素や水を遮断できないからである。
　問題点を解決するための手段
　透明基板上に着色層，窒化膜層及び透明電極層を順次積層する。
　本発明は改善された耐光性を有するカラーフィルターを提供することを目的としている。
　作用
　
窒化膜は分子構造が３次元の網目構造をしているので，ち密な膜である。そのため，染料の耐光性に悪い影響を与える酸素や水の侵入を防止し，カラーフィルターの耐光性を高めることができる
　(イ)２頁右上欄５行〜右上欄１３行
「　本発明に用いる窒化膜層としては，窒化シリコン，窒化ホウ素，窒化アルミニウム等が例としてあげられる。これらの中でも，窒化シリコン膜が耐光性に対して，特によかった。
膜厚としては，光の透過率に影響を与えない
　窒化膜の形成法としては，スパッタ法あるいはプラズマ法が例としてあげられる。窒化シリコンの場合は，プラズマ法の方がピンホールの少ないち密な膜ができる。」
　イ　引用例４には，以下の技術が記載されている（以下「引用例４記載技術」という。）。
「光の透過率に影響を与えない膜厚であり，分子構造が３次元の網目構造をしているち密な膜であるため，染料の耐光性に悪い影響を与える酸素や水の侵入を防止し，カラーフィルターの耐光性を高めることができる窒化膜。」
　(4) 引用例５
　ア　引用例５には，以下の事項が記載されている。
　(ア)「【請求項１】
　
層状無機化合物を主要構成成分とする膜
層状無機化合物と水可溶性樹脂から構成され
【請求項２】
　
無機層状化合物が，層状ケイ酸，あるいは層状チタン酸，
【請求項３】
　
層状無機化合物が，雲母，バーミキュライト，モンモリロナイト，バイデライト，サポナイト，ヘクトライト，スチーブンサイト，マガディアイト，アイラライト，カネマイト，及び層状チタン酸，
　(イ)「【請求項５】
　
加熱，光照射等の任意の方法により
新たな化学結合を生じさせて，光透過性，ガスバリア性，あるいは機械的強度を改善させた
　(ウ)「【請求項１０】
　
酸素ガスに対する透過係数が，室温において３．２×１０
−１１
ｃｍ
２
ｓ
−１
ｃｍＨｇ
−１
未満である
　(エ)「【０００２】
　ブラウン管方式に代わる，省エネルギーディスプレイとして，液晶，有機ＥＬなどが開発され，電子ペーパー等の用途も含め，ディスプレイ全体のフレキシブル化が次の目標となっており，このための柔軟な，耐熱性透明フィルムが求められている。しかしながら，従来材料，例えば，プラスチックフィルムは，柔軟であるものの，その耐熱性及びガスバリア性は十分とは言えず，薄板ガラスは光透過性・耐熱性に優れるものの，柔軟性が十分ではないという問題がある。しかも，薄板ガラスにはその厚さを０．４ミリメートル程度にまでしかできないため，柔軟性に加えて軽量化が難しいという問題がある。そのため，柔軟性・耐熱性・透明性・ガスバリア性を併せ持つフィルム状材料の開発が強く求められている。特に，柔軟性及び軽量化の実現のために，フィルムを極力薄くすることが望まれており，また，フィルム基板に対しては，表面平滑性，耐薬品性，寸法安定性，あるいは低膨張率性が求められる。」
　(オ)「【００２１】
　したがって，本発明の無機層状化合物膜は，高温条件下でフレキシビリティーに優れ，ガスバリア性に優れた自立膜として，広範に使用することができ，例えば，２００℃を超える高温においても化学的に安定で透明性を保つ，柔軟なディスプレイ材料・包装材料・電子デバイス封止材料などとして用いることができる。また，水可溶性高分子は，極性高分子であり，同様に極性を有する無機層状化合物と相互作用し，フレキシビィリティー，強度，透明性の点で優れた薄膜を生成する。そのため，無機層状化合物薄膜の引っ張り，捩れ等による容易な破壊が抑えられ，それにより，自立膜として利用可能な優れた特性を有する無機層状化合物膜が得られる。更に，本発明の無機層状化合物膜は，ＬＣＤ用基板フィルム，有機ＥＬ用基板フィルム，電子ペーパー用基板フィルム，電子デバイス用封止フィルム，レンズフィルム，導光板用フィルム，プリズムフィルム，位相差板・偏光板用フィルム，視野角補正フィルム，ＰＤＰ用フィルム，ＬＥＤ用フィルム，光通信用部材，タッチパネル用透明フィルム，各種機能性フィルムの基板フィルム，内部が透けて見える構造の電子機器用フィルム，ビデオディスク・ＣＤ／ＣＤ−Ｒ／ＣＤ−ＲＷ／ＤＶＤ／ＭＯ／ＭＤ・相変化ディスク・光カードを含む光記録メディア用フィルム，燃料電池用封止フィルム，太陽電池用フィルム等として用いることも可能である。
【００２２】
　上記無機層状化合物膜を他部材に貼り付ける一例として，多層化が例示される。つまり，無機層状化合物複合膜を他の材料から作製された膜Ｂと多層化することにより，気体バリア性能及び機械的強度を向上させて用いることが可能である。例えば，無機層状化合物複合膜とプラスチック膜の一種としてフッ素樹脂フィルムを接着剤によって貼り合わせて多層化した膜が例示される。フッ素樹脂フィルムは低透湿性であることから，フッ素樹脂フィルムと無機層状化合物複合膜との多層膜は高遮湿性及び高ガスバリア性の膜として利用可能である。ここで，膜Ｂの材質としては，粘土膜との多層膜の成形性が良好であれば，特に制限はないが，好適には，例えば，金属箔，薄板硝子，各種プラスチック膜，紙などが例示される。更に，無機層状化合物複合膜を含む三層以上の多層膜を用いることも可能である。」
　(カ)「【００６６】
　以上詳述したように，本発明は，無機層状化合物を主要構成成分とする膜であることを特徴とする透明材であり，自立膜として利用可能な機械的強度を有し，無機層状化合物粒子の配向積層を高度に向上させた透明材に係るものであり，本発明の無機層状化合物膜は，自立膜として用いることが可能であり，また，２００℃を超える高温条件下で使用が可能であり，かつ，フレキシビリティーに優れており，更に，ピンホールの存在しない緻密な材料であり，ガスバリア性に優れるといった特徴を有するものである。したがって，本発明の無機層状化合物膜は，生産あるいは加工時の高温条件に耐える部材であり，フレキシビリティーに優れた透明フィルムとして広範に使用することができる。また，本発明の無機層状化合物膜は，高温条件下において，フレキシビリティーに優れた透明フィルムとして広範に使用することがでる。更に，本発明の無機層状化合物膜は，高いガスバリア性が要求される透明フィルムとして広範に使用することができる。そのため，本発明の無機層状化合物膜は，多くの製品に利用することができる。製品例としては，ＬＣＤ用基板フィルム，有機ＥＬ用基板フィルム，電子ペーパー用基板フィルム，電子デバイス用封止フィルム，レンズフィルム，導光板用フィルム，プリズムフィルム，位相差板・偏光板用フィルム，視野角補正フィルム，ＰＤＰ用フィルム，ＬＥＤ用フィルム，光通信用部材，タッチパネル用透明フィルム，各種機能性フィルムの基板フィルム，内部が透けて見える構造の電子機器用フィルム，ビデオディスク・ＣＤ／ＣＤ−Ｒ／ＣＤ−ＲＷ／ＤＶＤ／ＭＯ／ＭＤ・相変化ディスク・光カードを含む光記録メディア用フィルム，燃料電池用封止フィルム，太陽電池用フィルム等があげられる。」
　イ　引用例５には，以下の技術が記載されている（以下「引用例５記載技術」という。）。
「層状無機化合物と水可溶性樹脂から構成され，加熱，光照射等の方法により新たな化学結合を生じさせて，光透過性，ガスバリア性，あるいは機械的強度を改善させた，層状無機化合物を主要構成成分とする膜であって，
無機層状化合物が，層状ケイ酸，層状チタン酸，雲母，バーミキュライト，モンモリロナイト，バイデライト，サポナイト，ヘクトライト，スチーブンサイト，マガディアイト，アイラライト，カネマイト又は層状チタン酸であり，
酸素ガスに対する透過係数が，室温において３．２×１０−１１ｃｍ２ｓ−１ｃｍＨｇ−１未満である，透明材。」
　３　対比及び判断
　(1) 対比
　本願発明と引用発明を対比すると，以下のとおりである。
　ア　カラーフィルタ
　引用発明の「カラーフィルターの画素は，様々な方法で形成することができ」，例えば，「ブラックマトリックスを設けた透明基板上に，赤色，緑色，青色のうち一色の色材を含有する着色樹脂組成物を塗布し，乾燥した後，塗布膜の上にフォトマスクを重ね，このフォトマスクを介して画像露光，現像，必要に応じて熱硬化又は光硬化により画素画像を形成させ，着色層を作成し，この操作を，赤色，緑色，青色の三色の着色樹脂組成物について各々行うことによって，カラーフィルター画像を形成する」方法を採用することができる。
　ここで，この方法を採用した引用発明の「透明基板」及び「カラーフィルター」は，それぞれ，本願発明の「透明基材」及び「カラーフィルタ」に相当する。また，引用発明の上記工程からみて，引用発明の「カラーフィルター」は，本願発明の「透明基材上に所定のパターンで設けられた少なくとも赤色着色層，緑色着色層及び青色着色層とを有し」の要件を満たす。
　イ　青色着色層
　引用発明は，「青色画素の形成に，着色樹脂組成物を使用」するところ，「着色樹脂組成物は，（ａ）バインダー樹脂，および（ｂ）溶剤を含有し，かつ下記一般式（Ｉ）で表されるトリアリールメタン系色素を溶解してなり，
【化１】
（式（Ｉ）中，Ｒ1，Ｒ2，Ｒ3およびＲ4はそれぞれ独立にアルキル基を示し，Ｒ5はアルキル基または置換基を有しても良いアリール基を示し，Ｘ-はＣｌ-またはＡｒＳＯ3-を示す。Ａｒは芳香族環を表し，該芳香族環は，置換基を有していても良いアミノ基で置換されていてもよい。）」というものである。そして，この着色樹脂組成物は，「特定構造のトリアリルアミン系染料」（段落【００１３】）を含有したものである。
　したがって，引用発明の「カラーフィルター」は，本願発明の「前記青色着色層が染料色素を含有し」の要件を満たす。
　ウ　有機ＥＬディスプレイ
　引用発明の「有機ＥＬディスプレイ」は，本願発明の「有機ＥＬディスプレイ」に相当する。
　エ　有機ＥＬ発光体
　引用発明は，「カラーフィルター上に有機保護層３０および無機酸化膜４０を介して有機発光体５００を積層することによって多色の有機ＥＬ素子を作製することができ」，例えば，「有機発光体５００の積層方法としては」，「別基板上へ形成した有機発光体５００を無機酸化膜４０上に貼り合わせる方法」を採用することができる。
　ここで，この方法を採用した引用発明の「有機発光体５００」は，本願発明の「有機ＥＬ発光体」に相当する。また，引用発明の「有機ＥＬディスプレイ」は，本願発明の「カラーフィルタと，」「有機ＥＬ発光体と，を貼り合わせてなり，」の要件を満たす。
　(2) 一致点
　本願発明と引用発明は，以下の構成において一致する。
「　透明基材と，該透明基材上に所定のパターンで設けられた少なくとも赤色着色層，緑色着色層及び青色着色層とを有し，
　前記青色着色層が染料色素を含有するカラーフィルタと，
　有機ＥＬ発光体と，を貼り合わせてなる，
　有機ＥＬディスプレイ。」
　(3) 相違点
　本願発明と引用発明は，以下の点で相違する。
　ア　相違点１
　本願発明は，「前記各着色層のうち少なくとも青色着色層を覆う酸素バリア膜が設けられているとともに，該酸素バリア膜が，透明樹脂を塗布形成してなる酸素バリア膜，粘着剤を有する酸素バリアフィルムを貼り合わせてなる酸素バリア膜，透明無機材料からなる酸素バリア膜又は無機材料を配合した樹脂フィルムを用いた酸素バリア膜であり」という構成を具備するのに対し，引用発明は，有機保護層３０及び無機酸化膜４０は具備するとしても，何から保護するのか，どのような機能を持っているのか，その目的が特定されておらず，また，成膜方法も明らかではない点。
　イ　相違点２
　本願発明は，「前記青色着色層が染料色素を含有し，前記赤色着色層及び前記緑色着色層が顔料色素を含有するカラーフィルタと，少なくとも赤色発光層，緑色発光層及び青色発光層を有する有機ＥＬ発光体と，を貼り合わせてなり，前記有機ＥＬ発光体が３色塗り分け方式で作製されたものである」という構成を具備するのに対し，引用発明のカラーフィルターは，赤色着色層及び緑色着色層の色素について特定されておらず，また，引用発明の有機ＥＬ発光体は３色塗り分け方式で作成されたものであるか明らかではなく，さらに，引用発明の青色着色層，赤色着色層及び緑色着色層と，有機ＥＬ発光体の色との対応関係も明らかではない点。
　(4) 判断
　ア　相違点１について
　保護膜によってカラーフィルターを酸素等から保護する必要があることは技術常識であるから，当業者ならば，例えば，引用発明の有機保護層３０及び無機酸化膜４０に対して，カラーフィルターを酸素等から保護する機能を期待する。なお，本願発明の酸素バリア膜は，「多孔質の，酸化ケイ素」（段落【００６０】）程度で良いものである。そして，透明樹脂を塗布形成してなる酸素バリア膜，粘着剤を有する酸素バリアフィルムを貼り合わせてなる酸素バリア膜，透明無機材料からなる酸素バリア膜又は無機材料を配合した樹脂フィルムを用いた酸素バリア膜は，引用例２〜５記載技術に例示されるように，いずれも周知技術であり，少なくとも公知技術である。
　したがって，技術常識を考慮すると，当業者が，引用発明において周知技術又は公知技術の構成を採用して相違点１を克服することは，例えば，以下(ア)〜(ウ)のとおり，容易にできたことである。
　(ア)本願発明の酸素バリア膜は，「透明樹脂を塗布形成してなる酸素バリア膜」を発明の要旨に含み，本件出願の段落【００５８】には，透明樹脂としてポリアミドが，塗布法としてスピンコート及びロールコートが挙げられているところ，引用例２記載技術のカラーフィルターの保護層も，有機樹脂としてポリアミドが，塗布法としてスピンコート及びロールコートが挙げられているから，酸素バリア膜としての機能を具備する。
　したがって，引用発明の有機保護層３０を具体化するに際して，引用例２記載技術の構成を採用し，あるいは，引用発明の有機保護層３０及び無機酸化膜４０に替えて，引用例２記載技術の構成を採用し，引用発明の着色層のうち少なくとも青色着色層を覆う，透明樹脂を塗布形成してなる酸素バリア膜を設けること（相違点１に係る構成を設けること）は，当業者が容易にできた事項である。あるいは，引用発明のカラーフィルターの透明基板の材質は特に限定されるものではない（段落【０１７５】）から，透明基板のガスバリア性が不十分な場合において，あらかじめ基板表面に引用例２記載技術の膜を形成した後にカラーフィルター画像を形成する構成として，透明基板側からも，引用発明の着色層のうち少なくとも青色着色層を覆う，透明樹脂を塗布形成してなる酸素バリア膜を設けること（相違点１に係る構成を設けること）は，当業者が容易にできた事項である。
　(イ)本願発明の酸素バリア膜は，「透明無機材料からなる酸素バリア膜」を発明の要旨に含むところ，引用例４記載技術の窒化膜は，染料の耐光性に悪い影響を与える酸素や水の侵入を防止する程度に緻密な膜である。
　したがって，引用発明の無機酸化膜４０を具体化するに際して，引用例４記載技術の構成を採用し，あるいは，引用発明の有機保護層３０及び無機酸化膜４０に替えて又は加えて，引用例４記載技術の構成を採用し，引用発明の着色層のうち少なくとも青色着色層を覆う，透明無機材料からなる酸素バリア膜を設けること（相違点１に係る構成を設けること）は，当業者が容易にできた事項である。あるいは，引用発明のカラーフィルターの透明基板の材質は特に限定されるものではない（段落【０１７５】）から，透明基板のガスバリア性が不十分な場合において，あらかじめ基板表面に引用例４記載技術の膜を形成した後にカラーフィルター画像を形成する構成として，透明基板側からも，引用発明の着色層のうち少なくとも青色着色層を覆う，透明無機材料からなる酸素バリア膜を設けること（相違点１に係る構成を設けること）は，当業者が容易にできた事項である。
　なお，引用例４記載技術に換えて引用例３記載技術を採用しても，同様である。
　(ウ)本願発明の酸素バリア膜は，「無機材料を配合した樹脂フィルムを用いた酸素バリア膜」を発明の要旨に含むところ，引用例５記載技術の透明材は，層状無機化合物と水可溶性樹脂から構成され，加熱，光照射等の方法により新たな化学結合を生じさせて，光透過性，ガスバリア性，あるいは機械的強度を改善させた，層状無機化合物を主要構成成分とする膜であって，酸素ガスに対する透過係数が，室温において３．２×１０−１１ｃｍ２ｓ−１ｃｍＨｇ−１未満である。
　したがって，引用発明の無機酸化膜４０を具体化するに際して，引用例５記載技術の構成を採用し，あるいは，引用発明の有機保護層３０及び無機酸化膜４０に加えて，引用例５記載技術の構成を採用し，引用発明の着色層のうち少なくとも青色着色層を覆う，無機材料を配合した樹脂フィルムを用いた酸素バリア膜を設けること（相違点１に係る構成を設けること）は，当業者が容易にできた事項である。あるいは，引用発明のカラーフィルターの透明基板の材質は特に限定されるものではない（段落【０１７５】）から，透明基板のガスバリア性が不十分な場合において，あらかじめ基板表面に引用例５記載技術の透明材を設けた後にカラーフィルター画像を形成する構成として，透明基板側からも，引用発明の着色層のうち少なくとも青色着色層を覆う，無機材料を配合した樹脂フィルムを用いた酸素バリア膜を設けること（相違点１に係る構成を設けること）は，当業者が容易にできた事項である。
　イ　相違点２について
　引用例１の段落【０００３】には，カラー表示の可能な有機ＥＬディスプレイには，(1)三原色の各色をそれぞれ発光する有機ＥＬ素子どうしを配列する方式，(2)白色光に発光する有機ＥＬ素子を三原色のカラーフィルター層と組み合わせる方式，(3)青色発光する有機ＥＬ素子と，青→緑，及び青→赤にそれぞれ色変換する色変換層（ＣＣＭ層）とを組み合わせるＣＣＭ方式等の，種々の方式があることが開示されている。また，引用例１の段落【０００４】には，(1)の方式は，各色の有機ＥＬ素子を使用するため高い色再現性を発現し得ること，また，各色の有機ＥＬ素子に対応してカラーフィルターを載置することにより，色再現性の向上や，反射光を吸収することによるコントラスト向上が期待できることが開示されている。
　ここで，引用発明は，赤・緑・青の着色層を具備するカラーフィルターと有機発光体を貼り合わせてなる有機ＥＬディスプレイである。
　そして，引用例１の段落【０１９８】〜【０２００】，【０２１６】〜【０２１９】及び【０２２１】〜【０２３１】には，４３０ｎｍ（青色）の光を透過する着色層を具備する塗布基板と発光色が青色である有機発光体を組み合わせて高い分光特性を得たことが開示され，また，段落【０１７６】には，通常は，赤色，緑色，青色の画素画像を形成することにより，カラーフィルターを作製することが開示されている。
　引用例１には，赤色の光を透過する着色層に対応する有機発光体及び緑色の光を透過する着色層に対応する有機発光体に関する明示的な記載が存在しないけれども，以上の事項を勘案すると，当業者が引用発明を有機ＥＬディスプレイとして具体化する際に，青色の場合と同様に，赤色の光を透過する着色層に対応する有機発光体として発光色が赤色である有機発光体を採用し，また，緑色の光を透過する着色層に対応する有機発光体として発光色が緑色である有機発光体を採用すること，すなわち，「カラーフィルタと，少なくとも赤色発光層，緑色発光層及び青色発光層を有する有機ＥＬ発光体と，を貼り合わせてなり，前記有機ＥＬ発光体が３色塗り分け方式で作製されたものである」という構成を採用することは，引用発明の延長線上にある設計的事項にすぎない。
　なお，本願発明の特許請求の範囲には，「前記青色着色層が染料色素を含有し，前記赤色着色層及び前記緑色着色層が顔料色素を含有するカラーフィルタと，少なくとも赤色発光層，緑色発光層及び青色発光層を有する有機ＥＬ発光体と，を貼り合わせてなり，」と記載され，文脈上は，「青色着色層」と「赤色発光層」，「赤色着色層」と「緑色発光層」，「緑色着色層」と「青色発光層」が，それぞれ対応するように貼り合わせてなるようにも解されるところであるが，技術常識を勘案し，「赤色着色層」と「赤色発光層」，「緑色着色層」と「緑色発光層」，「青色着色層」と「青色発光層」が，それぞれ対応するように貼り合わせてなるものと理解する。
　次に，引用例１の段落【０００５】の記載からは，顔料分散法で作成されたカラーフィルターは，感光性樹脂溶液中に赤色，青色または緑色の顔料を粒径１μｍ以下に微分散したものをガラス基板上に塗布した後，フォトリソグラフィーにより所望のパターンで画素を形成していることが理解でき，また，段落【０００７】の記載からは，光透過量の向上を目的として，顔料粒子の粒径をその呈色波長の１／２以下にまで微分散する方法が知られているが，青色顔料は他の赤色，緑色顔料に比較して呈色波長が短いため，この場合にはさらなる微分散を必要として，コストアップ及び分散後の安定化が問題となることが理解できる。
　ここで，これら引用例１の記載を反対解釈すると，顔料分散法で作成されたカラーフィルターにおいて，赤色顔料及び緑色顔料に関しては，青色顔料に比較して呈色波長が長いため，さらなる微分散を必要とせず，コストアップ及び分散後の安定化が問題とならないこと，すなわち，赤色及び緑色に関しては，顔料を使用しても良いことが理解できる。また，引用発明は，「カラーディスプレイ製造工程で要求される耐熱性を満たし，青色画素の色純度および透過率に優れたカラーフィルターを得ることができ，またこのようなカラーフィルターを使用することにより，有機ＥＬディスプレイの発光を効率良く取り出すことができ，高色再現性及び高輝度を両立した」「有機ＥＬディスプレイ」であるところ，引用例１には，青色については耐熱性を満たす着色樹脂組成物が開示されているけれども，赤色及び緑色については，耐熱性を満たす着色樹脂組成物の開示がない。
　そうしてみると，光透過性と耐熱性等の両立を図る当業者において，引用発明のカラーフィルターを，「前記青色着色層が染料色素を含有し，前記赤色着色層及び前記緑色着色層が顔料色素を含有する」ものとすることは，当然である。
　あるいは，本願発明のカラーフィルタについて，特許請求の範囲には，「前記青色着色層が染料色素を含有し，前記赤色着色層及び前記緑色着色層が顔料色素を含有するカラーフィルタ」と記載され，「前記青色着色層が染料色素を含有し顔料色素を含有せず，前記赤色着色層及び前記緑色着色層が顔料色素を含有し染料色素を含有しないカラーフィルタ」とは記載されていないところ，引用発明の青色着色層は，染料色素を含有しつつも，発明の効果を損なわない範囲で，顔料を含有しても良いものである（段落【０１３６】）から，引用発明の赤色着色層及び緑色着色層については，なおさら，顔料を含有してもよいものであり，このような観点からみても，引用発明において，「前記青色着色層が染料色素を含有し，前記赤色着色層及び前記緑色着色層が顔料色素を含有するカラーフィルタ」の構成を採用することは，当然のことといえる。
　したがって，引用発明において，相違点２に係る構成を採用することは，引用例１の記載及び引用発明が示唆する事項にすぎないものである。
　(5) 効果について
　本願発明の効果に関して，本件出願の発明の詳細な説明の段落【００１７】，【００３２】及び【００３３】には，以下のとおり記載されている。
「【００１７】
　この発明によれば，所定のパターンで設けられた少なくとも赤色着色層，緑色着色層及び青色着色層のうち，少なくとも青色着色層を覆う透明な酸素バリア膜を設けるとともに，その青色着色層が染料色素を含有するので，カラーフィルタに紫外線や可視光が入射した場合にそうした光によって活性酸素がたとえ生じた場合であっても，その活性酸素が青色着色層に到達するのを酸素バリア膜が防ぐ。その結果，青色発光層に含まれる染料色素の活性酸素による褪色を防ぐことができるので，顔料色素よりも透過性に優れる染料色素の劣化を抑制することができ，耐光性に優れた長寿命のカラーフィルタを提供できる。」
「【００３２】
　本発明のカラーフィルタによれば，カラーフィルタに紫外線や可視光が入射した場合にそうした光によって活性酸素がたとえ生じた場合であっても，その活性酸素が青色着色層に到達するのを酸素バリア膜が防ぐので，少なくとも青色発光層に含まれる染料色素の活性酸素による褪色を防ぐことができ，その結果，顔料色素よりも透過性に優れる染料色素の劣化を抑制することができ，耐光性に優れた長寿命のカラーフィルタを提供できる。さらに，紫外線吸収能を有する保護膜が設けられている場合には，紫外線に基づいた染料色素の劣化が抑制され，透過性に優れる染料色素の劣化をより一層抑制することができる。その結果，染料色素の褪色を長期間抑制することができ，耐光性を向上させることができる。
【００３３】
　特に青色光の透過性がよく青色着色層の耐光性に優れた本発明のカラーフィルタを色純度に優れる３色塗り分け方式の有機ＥＬ発光体と組み合わせて有機ＥＬディスプレイを構成すれば，有機ＥＬディスプレイの安定した色調を長期間保持できるので，長寿命化を実現できる。さらに，本発明のカラーフィルタの特徴を有する限り，カラーフィルタをＣＣＭ方式のカラーフィルタとして対応する有機ＥＬ発光体と組み合わせれば，前記同様，有機ＥＬディスプレイの安定した色調を長期間保持でき，長寿命化を実現できる。」
　しかしながら，段落【００１７】に記載の効果及び段落【００３２】の第一文に記載の効果は，当業者が，前記(4)アで述べた創意工夫を行うに際し，当業者が，期待する効果に過ぎない。
　また，前記(4)イで述べたとおり，有機ＥＬ発光体として３色塗り分け方式のものを採用することは，引用発明の延長線上にある設計的事項にすぎないから，段落【００３３】の第一文に記載の効果も，当業者が，前記(4)アで述べた創意工夫を行うに際し，当業者が期待する効果に過ぎない。
　段落【００３２】の第二文及び第三文，並びに，段落【００３３】の第二文に記載の効果は，本願発明の構成に対応しない効果である。
　なお，上記段落【００１７】に記載の効果，段落【００３２】の第一文に記載の効果及び【００３３】の第一文に記載の効果は，いずれも，本願発明の「前記各着色層のうち少なくとも青色着色層を覆う酸素バリア膜が設けられている」の構成に対応する効果であるところ，特許請求の範囲には，「前記各着色層のうち少なくとも青色着色層を覆う酸素バリア膜が設けられている」に加えて，「該酸素バリア膜が，透明樹脂を塗布形成してなる酸素バリア膜，粘着剤を有する酸素バリアフィルムを貼り合わせてなる酸素バリア膜，透明無機材料からなる酸素バリア膜又は無機材料を配合した樹脂フィルムを用いた酸素バリア膜であり」と記載されている。
　しかしながら，発明の詳細な説明には，「透明樹脂を塗布形成してなる酸素バリア膜」，「粘着剤を有する酸素バリアフィルムを貼り合わせてなる酸素バリア膜」，「透明無機材料からなる酸素バリア膜」又は「無機材料を配合した樹脂フィルムを用いた酸素バリア膜」によって奏される特徴的な効果は記載されていない。むしろ，段落【００５７】及び【００６０】には，それぞれ，「酸素バリア膜４の形態としては，図１に示すように，透明樹脂を塗布形成してなる酸素バリア膜４Ａであってもよいし，図２に示すように，粘着剤４ｂ２を有する酸素バリアフィルム４ｂ１からなる酸素バリア膜４Ｂであってもよい。なお，こうした酸素バリア膜４は，図４に示すように，着色層３上に平坦化膜７を設け，その平坦化膜７上に設けたものであってもよい。」及び「また，透明無機材料からなる酸素バリア膜４であってもよい。透明無機材料としては，例えば，多孔質の，酸化ケイ素，酸化アルミニウム，酸化チタン，カーボン，マイカ，クレイ，カオリン，炭酸カルシウム等が挙げられる。こうした酸素バリア膜４は，ＰＶＤ法やＣＶＤ法等の成膜手段で成膜することができる。また，これらの透明無機材料を配合した樹脂フィルムを用いて酸素バリア膜４を構成してもよい。」と記載されている。
　したがって，特許請求の範囲の「該酸素バリア膜が，透明樹脂を塗布形成してなる酸素バリア膜，粘着剤を有する酸素バリアフィルムを貼り合わせてなる酸素バリア膜，透明無機材料からなる酸素バリア膜又は無機材料を配合した樹脂フィルムを用いた酸素バリア膜であり」の記載は，単に「前記各着色層のうち少なくとも青色着色層を覆う酸素バリア膜が設けられている」ための手段を列挙したに過ぎず，本願発明の効果は，「前記各着色層のうち少なくとも青色着色層を覆う酸素バリア膜が設けられている」の構成が奏する効果にとどまるものである。
　なお，審判請求人は，意見書において，「本願請求項１の「塗布形成してなる」，「貼り合わせてなる」，「配合した」は，「単に状態を示すことにより構造又は特性を特定しているにすぎない場合」に該当するものと思料します。」と主張しているところである。
　(6) 審判請求人の主張について
　審判請求人は，意見書において，概略，(A)段落【０００５】は，単にカラーフィルターとしては，顔料分散法で作製されたものを用いるのが主流であることを示しているに過ぎず，また，(B)段落【０００７】は，青色顔料を用いる場合には，微分散が必要であることを示しているに過ぎないから，(C)「引用発明のカラーフィルタを，『前記青色着色層が染料色素を含有し，前記赤色着色層及び前記緑色着色層が顔料色素を含有する』ものとすることは，当然である」との結論を導き出すことはできない旨，主張する。
　しかしながら，前記(4)イで述べたとおりである。
　審判請求人は，意見書において，「青色フィルターの耐光性を向上させることが有機ＥＬディスプレイの長寿命化につながることについては，引用発明には全く示唆されていません。」と主張する。
　しかしながら，染料色素を含有するカラーフィルターにおいて，とりわけ耐光性を向上させることが求められることは技術常識であるから，審判請求人が主張する事項は，青色着色層に染料色素を使用する引用発明が示唆する事項にすぎない。
　４　小括
　本件出願の請求項１に係る発明は，その出願前日本国内又は外国において，頒布された引用例１〜５に記載された発明に基づいて，その出願前にその発明の属する技術の分野における通常の知識を有する者が容易に発明をすることができたものであるから，特許法２９条２項の規定により特許を受けることができない。
第３　まとめ
　以上のとおりであるから，他の請求項及び他の理由について審理するまでもなく，本願は拒絶すべきものである。
　よって，結論のとおり審決する。